De préférence, la mousse céramique présente encore une ou plusieurs des caractéristiques suivantes : - le percentile d 10 , en pourcentage en nombre sur ladite courbe de distribution cumulée des tailles de cellule classées par ordre croissant, est supérieur à 240 micromètres, de préférence supérieur à 250 micromètres, et/ou inférieur à 310 micromètres, de préférence inférieur à 300 micromètres, de préférence inférieur à 290 micromètres, ce qui avantageusement réduit la perte de charge, d 10 étant de préférence compris entre 260 et 285 micromètres. - le percentile d 90 , en pourcentage en nombre sur ladite courbe de distribution cumulée des tailles de cellule classées par ordre croissant, est inférieur à 350 micromètres, de préférence inférieur à 340 micromètres, et/ou supérieur à 250 micromètres, de préférence supérieur à 260 micromètres, de préférence supérieur à 270 micromètres, ce qui avantageusement augmente l’efficacité de filtration, d 90 étant de préférence compris entre 280 et 330 micromètres ; - le percentile d 50 , en pourcentage en nombre sur ladite courbe de distribution cumulée des tailles de cellule classées par ordre croissant, est inférieur à 340 micromètres, de préférence inférieur à 330 micromètres, et/ou supérieur à 250 micromètres, de préférence supérieur à 260 micromètres, de préférence compris entre 265 et 315 micromètres ; - la taille maximale de cellules, ou percentile d 100 , , en pourcentage en nombre sur ladite courbe de distribution cumulée des tailles de cellule classées par ordre croissant, est inférieure ou égale à 850 micromètres ; - la mousse céramique est constituée, pour plus de 80%, plus de 90%, plus de 95%, plus de 99%, de préférence sensiblement 100% de sa masse, en un matériau céramique, de préférence en carbure de silicium ou en cordiérite ou en titanate d’aluminium ou en zircone ou en alumine ou en mullite ou de silice, ou en un mélange de ces matériaux, de préférence en carbure de silicium, de préférence en carbure de silicium recristallisé ; - la mousse céramique est constituée, pour plus de 80%, plus de 90%, plus de 95%, plus de 99%, de préférence sensiblement 100% de sa masse en un matériau céramique non oxyde ; - la mousse céramique comporte plus de 80% en masse de carbure de silicium recristallisé, la porosité intergranulaire étant de préférence supérieure ou égale à 5 % et inférieure à 25%, de préférence supérieure ou égale à 10 % et inférieure à 20% ; la taille médiane des pores (D 50 en volume, mesuré par porosimétrie mercure) est supérieure à 1 µm, voire supérieure à 5 µm, supérieure à 7 µm, voire supérieure à 10 µm, de préférence supérieure à 20 µm, de préférence supérieure à 30 µm, de préférence supérieure à 40 µm, voire supérieure à 50 µm, de préférence supérieure à 60 µm, de préférence supérieure à 70 µm et/ou inférieure à 145 µm, inférieure à 140 µm, inférieure à 130 µm, de préférence inférieure à 120 µm ; - le percentile D 10 en volume sur la courbe de distribution cumulée des tailles de pores classées par ordre croissant, mesurée par porosimétrie mercure, est de préférence supérieur à 5 µm, de préférence supérieur à 8 µm ; - de préférence, la différence D 90 -D 10 est inférieure à 250 µm, voire inférieure à 200 µm, voire inférieure à 180 µm et/ou supérieure à 40 µm, voire supérieure à 50 µm ; - le rapport (D 90 – D 10 )/D 50 est de préférence inférieur à 2, de préférence inférieur à 1,8, de préférence inférieur à 1,7, de préférence inférieur à 1,6, de préférence inférieur à 1,5, et/ou supérieur à 0,8, de préférence supérieur à 0,9, de préférence supérieur à 1,0 ; - la mousse céramique présente une distribution de la taille des pores, mesurée avec un porosimètre au mercure, qui est bimodale et qui comporte des premier et deuxièmes pics principaux centrés sur des première et deuxième tailles de pore comprises entre 4 et 30 µm et entre 40 et 180 µm, respectivement, la porosité intergranulaire, représentée par le premier pic, étant supérieure ou égale à 5 % et inférieure à 25% ; - ladite deuxième taille de pore est supérieure à 50 µm et/ou inférieure à 160 µm ; - ladite première taille de pore est supérieure à 7 µm et inférieure à 20 µm ; - la tortuosité est supérieure à 1 et inférieure à 2, voire inférieure à 1,9, voire inférieure à 1,8, voire inférieure à 1,7, voire inférieure à 1,6, de préférence inférieure à 1,5, de préférence inférieur à 1,3, de préférence inférieur à 1,2 ; - la mousse céramique comporte une couche superficielle présentant une porosité totale inférieure à 0,95 fois la porosité au centre de la mousse céramique, les pores de la couche superficielle présentant de préférence une taille médiane supérieure à 1 µm et inférieure à 20 µm, la porosité totale de la couche superficielle étant de préférence supérieure à 30% et inférieure à 70%, l’épaisseur de la couche superficielle étant de préférence comprise entre 5 et 500 µm ; - l’ensemble des grains présente de préférence un rapport de forme moyen, en moyenne sur l’ensemble des grains, inférieur 2, de préférence inférieur à 1,5, le rapport de forme étant classiquement le rapport L/l ou L désigne la longueur du grain, c'est-à-dire sa plus grande dimension, et l désigne la largeur du grain, c'est-à-dire sa plus grande dimension dans un plan transversal quelconque perpendiculaire à la direction de la longueur ; - la mousse céramique présente une épaisseur supérieure à 60 mm ou supérieure à 80 mm ;